(57)【特許請求の範囲】
【請求項１】
基布に、直径０．２〜０．５ｍｍのモノフィラメントからなる係合素子が、１０割組織の経パイル織で、綾織状に立設されている布製ファスナー雄面。
【請求項２】
基布に、直径０．２〜０．５ｍｍのモノフィラメントからなる係合素子が、１０割組織の経パイル織で、綾織状に立設されている人工芝用ラインテープ。
【請求項３】
前記モノフィラメントがカーボンブラックを配合されたポリプロピレンからなる、請求項２に記載の人工芝用ラインテープ。
【請求項４】
前記モノフィラメントが、紫外線吸収剤を配合されたポリプロピレンからなる、請求項２に記載の人工芝用ラインテープ。
【請求項５】
前記基布がポリエステルであり、水浸漬後の伸び率が０．５％以下である、請求項２から４のいずれかの項に記載の人工芝用ラインテープ。
【請求項６】
前記人工芝用ラインテープのテープ面が蛍光面である、請求項２から５のいずれかの項に記載の人工芝用ラインテープ。
【発明の詳細な説明】
【０００１】
【発明の属する技術分野】
本発明は、人工芝用ラインテープに関する。さらに詳しくは、足の長い人工芝用に好ましく用いられ、また、水分による伸び率が小さく、降雨、散水などによっても浮き上がりにくい人工芝用ラインテープに関する。
【０００２】
【従来の技術】
人工芝の競技場等においては、面ファスナーがラインテープとして使用されている。人工芝に用いられる面ファスナーとして、合成重合体モノフィラメントが使用されている（例えば、実公平６−３７７１３号公報）。この合成重合体モノフィラメントは、直径が０．３ｍｍ未満、高さが９ｍｍ未満のポリプロピレンから構成され、面ファスナーの合成重合体モノフィラメントの立設密度が２００〜４００本／平方インチ（３２〜６４本／ｃｍ２）である。また、実開昭６３−５９６７７号公報には、直径が０．２５〜０．５ｍｍ、高さが４〜１０ｍｍの係合素子からなり、かつ、この係合素子数が１ｃｍ２当り１０〜１５個の面ファスナーからなる人工芝用テープが記載されている。このような面ファスナーは、主として、足の短い人工芝のラインテープとして利用されている。
【０００３】
足の短い人工芝は、足腰にかかる負担が大きいという問題があり、人工芝のクッションを良くするためにパイルを長くする研究が行われ、いわゆる足の長い人工芝が開発されている。また、従来のループパイルは、スパイクなどが絡みやすいという問題もあり、人工芝のパイル自体を長くする（足を長くする）と同時に、人工芝もループパイルからカットパイルへ、あるいはループパイルとカットパイルとの混合型に移行しつつある。
【０００４】
このような状況下、例えば、実公平６−３７７１３号公報に記載の面ファスナーを用いる人工芝用ラインテープは、合成重合体モノフィラメントの立設密度は高いものの、直径が小さく細いため、フィラメントの係止部が人工芝の奥まで届かず、全体として人工芝用ラインテープと人工芝との結合力が十分ではなく、剥離されやすくなるという問題点が生じている。また、実開昭６３−５９６７７号公報に記載の人工芝用テープは立設密度が小さく、係合力に問題がある。
【０００５】
このような問題を解決するために、フィラメントの径を太くして、人工芝の奥までフィラメントを到達させること、及びフィラメント密度を高くすることが考えられるが、太くすると立設密度もある程度小さくせざるを得ないという問題、および、フィラメントの立設位置が重なり、ひきつれが生じるなどの問題点が生じるため、外観が悪くなる上、結合力の低下が否めないという問題点がある。さらに、収納を考慮すると、柔軟性も要求される。
【０００６】
他方で、人工芝の球技場あるいは競技場では、人工芝用ラインテープを使用して、野球、アメリカンフットボール、フットサル、テニス、グランドホッケーなどの競技、球技が行われている。このような競技あるいは球技は降雨でも続行される場合がある。また、特に、グランドホッケーなどでは、競技者が滑った場合に摩擦熱による火傷をしないように、散水する場合がある。
【０００７】
しかし、降雨、あるいは散水により、従来のラインテープは水分を吸収して膨張、伸長し、人工芝から浮き上がるため、スポーツ時の衝撃によりラインテープが剥がれるという問題のみならす、ラインテープにスパイクなどが引っかかり、競技者がけがをする虞もあるという問題点がある。
【０００８】
このように、足の長い人工芝に好適な、係合力に優れるラインテープ、水分による伸び率が低いラインテープ、およびその両方を兼ね備えた人工芝用ラインテープが望まれている。
【０００９】
【発明が解決しようとする課題】
本発明は、太いフィラメント径を有し、かつ、密に立設されたフィラメントを有する面ファスナーからなる人工芝用ラインテープを提供することを目的とする。本発明の人工芝用ラインテープにより、特に足の長い人工芝に適した、係合力に優れた人工芝が提供され、さらに、水分による伸び率が小さく、人工芝から浮き上がることが少なく、安全に競技ができる人工芝用ラインテープが提供される。
【００１０】
【課題を解決するための手段】
本発明は、基布に、直径０．２〜０．５ｍｍのモノフィラメントからなる係合素子が綾織状に立設されている布製ファスナー雄面に関する。
【００１１】
本発明は、また、基布に、直径０．２〜０．５ｍｍのモノフィラメントからなる係合素子が綾織状に立設されている人工芝用ラインテープに関する。
【００１２】
また、好ましい実施態様においては、前記モノフィラメントが、カーボンブラックを配合されたポリプロピレンからなる。
【００１３】
また、好ましい実施態様においては、前記モノフィラメントが、紫外線吸収剤を配合されたポリプロピレンからなる。
【００１４】
さらに好ましい実施態様においては、前記基布がポリエステルであり、水浸漬後の伸び率が０．５％以下である。ここで、伸び率とは、幅５０ｍｍ、長さ１，０００ｍｍの大きさのラインテープを水に１時間浸漬した後、取り出して浸漬後の長さを測定して、以下の式により求めた値をいう。
伸び率（％）＝｛（浸漬後の長さ−浸漬前の長さ）｝／浸漬前の長さ×１００
【００１５】
また、好ましい実施態様では、前記人工芝用ラインテープのテープ面が蛍光面である。
【００１６】
【発明の実施の形態】
本発明の布製ファスナー雄面は、直径０．２〜０．５ｍｍのモノフィラメントからなる係合素子が基布に綾織状に立設されている。このような布製ファスナー雄面は、人工芝用ラインテープ、合成フィラメントのランダムウエブよりなる嵩高な不織布との接合、工業用あるいは工事用不織布の結合手段（継ぎ手）、研磨用バフの回転部への取付、または人工芝での競技補助具の固定などの用途に使用される。
【００１７】
以下、布製ファスナー雄面の一つの用途である、人工芝用ラインテープについて説明する。本発明の人工芝用ラインテープは、直径０．２〜０．５ｍｍのモノフィラメントからなる係合素子が基布に綾織状に立設されている。基布としては、織物であれば特に制限はない。基布を織物とすることにより基布自体に柔軟性が与えられ、対象物との密着性が付与される。基布の厚みは、約０．３〜３ｍｍであることが好ましく、約０．４〜１ｍｍであることがより好ましく、約０．４〜０．６ｍｍであることがさらに好ましい。
【００１８】
基布としては、ナイロン、ポリエステル、アクリロニトリル、ポリプロピレン、ポリエチレンなどが用いられるが、中でも、ナイロン、ポリエステルは、柔軟性に優れ、染色性、加工性に優れるので好ましい。また、ポリエステルは水分による伸び率が小さいので、雨天、散水を考慮した場合、特に好ましく用いられる。ナイロン基布、ポリエステル基布は、普通糸、強力糸のいずれもが用いられるが、得られる基布の強度を考慮すると、強力糸の方が好ましい。また、糸の大きさも制限はないが、人工芝との係合、脱着における耐久性を考慮して決めればよい。
【００１９】
本発明の布製ファスナー雄面および人工芝用ラインテープに用いられる係合素子は、モノフィラメントからなり、図１ａに例示するマッシュルーム様構造を有している。図１ａに示すように、係合素子１は、モノフィラメントからなる茎部２と膨頭子体形状３とから構成されている。図１ａの係合素子１の茎部２の直径は、約０．２〜０．５ｍｍであり、好ましくは約０．３〜０．５ｍｍ、より好ましくは、０．３〜０．４６ｍｍである。０．２ｍｍ未満では細すぎて曲げ弾性に欠け、人工芝の奥まで侵入できないため、係合力が弱く、特に引張りせん断力が小さくなる。０．５ｍｍを超えると、織が困難となり、所定の密度に立設できない虞がある。
【００２０】
また、係合素子１の高さＬには、特に制限はなく、係合素子１の茎部２を考慮して決定すればよいが、あまり長すぎると曲げ弾性がが弱くなる。この点を考慮すると、約２〜１０ｍｍが好ましく、約３〜８ｍｍがより好ましく、約４〜７ｍｍがさらに好ましい。
【００２１】
さらに、膨頭子体形状３の膨らみＤＭは、軸径（Ｄ）に対して、約１．５〜３倍であることが好ましい。約１．５倍未満では、突き刺さりやすいがはずれ易く、約３倍を超えると、人工芝のパイルに貫通しにくく、テープの浮き上がりが生じる傾向にある。
【００２２】
また、本発明に用いられるモノフィラメントは綾織状に立設されているが、図１ｂはその織の様式を示す図である。係合素子１が上記構造を有することで、係合素子１の茎部２がその直線性により軸茎の曲げ弾性による反撥作用を受け、ループパイルあるいはカットパイルの間隙をぬって貫通でき、膨頭子体形状３がしっかりとループパイルまたはカットパイルと係合される。係合素子１の膨頭子体形状３は、人工芝のループパイルあるいはカットパイルのどちらとも係合しやすい。
【００２３】
係合素子を構成するモノフィラメントの材質は、適度な弾性を有する材料であれば、特に限定されない。製造上の点から考慮すると、溶融紡糸可能な熱可塑性樹脂が好ましく、ポリオレフィン系樹脂、ポリアミド系樹脂、ポリエステル系樹脂が挙げられる。膨頭子体形状の形成の点からは、ポリオレフィン系繊維、特にポリプロピレンが好ましい。
【００２４】
係合素子の断面形状は、特に限定されない。ほぼ円形であることが、製造上好ましい。
【００２５】
また、係合素子の立設密度は、１ｃｍ２  当り１６〜４２個であることが好ましく、１６〜３８個、１７〜３８個、１８〜３８個でもあり得、また、１９〜４０個、２０〜３８個、１６〜３０個の立設密度であり得る。このような範囲の密度に立設することにより、必要な係合力が得られる。
【００２６】
さらに、本発明の特徴の一つは、モノフィラメントからなる係合素子が表面に綾織状に立設されていることである。本発明の綾織（図３）と従来の経パイル織（図２）とを対比しつつ説明する。
【００２７】
図２は、従来の経パイル織（１２越組織）の様式を示す模式図である。図２ａからわかるように、従来の経パイル織は、ドットで表される係合素子１が平行に配列されている。このような従来の経パイル織（１２越組織）は、係合素子１の茎径が太くなるに従って、係合素子１の立設位置が重なるようになり、応力が集中する結果、織にひきつれが生じる。
【００２８】
これに対して、本発明の布製ファスナー雄面、あるいは人工芝用ラインテープでは、上記欠点が解消される。図１ｂ、図３のａおよびｂは、本発明の、係合素子が綾織状に立設された布製ファスナー雄面（人工芝用ラインテープ）の経パイル織（１０割組織）の様式を示す模式図である。図３ａからわかるようにドットで表される係合素子１は交互に配置され、図３ｂに示されるように、立設されている。従って、綾織り状にすることにより、係合素子１を強固に立設でき、かつ、係合素子１の立設位置をずらすことができる。その結果、応力が分散されて、ひきつれもなく、かつ密に係合素子１が立設される。
【００２９】
このように、係合素子の茎部（モノフィラメントの太さ）を太くし、かつ、綾織りとすることにより、係合素子の密度を高く立設できるので、被係合物の奥までモノフィラメントが貫通できる。特に、人工芝用ラインテープの場合、足の長い人工芝（カットパイル、ループパイルまたはこれらの混合芝）の奥までモノフィラメントが貫通できるので、強い係合力のある人工芝用ラインテープが得られる。
【００３０】
本発明の布製ファスナー雄面および人工芝用ラインテープに用いるモノフィラメントは、耐候性を有することが好ましい。耐候性のうち、特に屋外で使用する場合は、紫外線に耐性があることが好ましい。従って、紫外線吸収剤を含んでもよいし、カーボンブラックを配合してもよい。特に、カーボンブラックが配合されたポリプロピレンは、膨頭子体形状の形成も容易であり、かつ耐候性に優れるので好ましい。カーボンブラックの添加量は特に制限がないが、樹脂に対して約０．１〜５重量％、好ましくは約１％添加する。また、カーボンブラックの粒径は小さい方が好ましく、約３０μｍ以下が好ましい。安定剤として紫外線吸収剤をカーボンブラックの約１／１０量同時に添加しておくと、さらに耐候性が強化される。
【００３１】
本発明の布製ファスナー雄面および人工芝用ラインテープの製造は、例えば、次のような方法による。まず、二重パイル織機（経緯２重組織を用い、経糸でパイルをつくる織機）で、モノフィラメント糸をパイルとして綾織りして織り付ける。織り付けた後、必要に応じて、十分な熱セットを行う。この熱セットは、後の工程でパイルだおれを防止することができるので、行うことが好ましい。その後、パイルの中央で面分割することにより、モノフィラメントが立設した面ファスナーが得られる。必要に応じて着色加工した後、モノフィラメントの先端を溶融加熱して、膨頭子体形状を形成する。その後、必要な幅に切断してもよい。予め、特定の幅の面を用いた場合は、切断の必要はない。
【００３２】
得られた布製ファスナー雄面の好適な用途は人工芝用ラインテープである。以下、人工芝用ラインテープについて説明する。
【００３３】
本発明の人工芝用ラインテープのテープ面は着色加工されていることが好ましい。「着色加工」されているとは、織物の段階で着色加工された着色布を基布とする場合、または先染めした糸で織られた織物を基布とする場合、テープ面に着色を施す場合、テープ面に着色された布地、フィルムなどを貼付する場合、布地、フィルムなどを貼付後、着色する場合などを含む。着色加工には、当業者が、材質に応じて適切と考える方法を適用すればよい。染色方法としては、ウインス染め、ジッカー染め、ビーム染めなどがある。着色には、白色を含む蛍光塗料、蓄光塗料、顔料などのコーティングを含む。テープ面が蛍光面であることにより、ナイトゲームにラインが明瞭となるので、好ましい。
【００３４】
また、本発明の人工芝用ラインテープのテープ面は、溶剤系のウレタン樹脂でコーティング（樹脂処理）されていることが好ましい。コーティングすることにより、係合素子が基布に固定されるとともに、基布自体を、柔軟性を有しつつ、強固なものとすることができる。コーティング剤に、顔料、蛍光塗料などを用いて着色加工できる。
【００３５】
このようにして得られた人工芝用ラインテープの水浸漬後の伸び率は、ポリエステルを基布とした場合、０．５％以下である。好ましくは、０．２％以下である。最も好ましくは、伸び率は０であり、再び乾燥した後に、縮むことがない。
【００３６】
このようにして得られた人工芝用ラインテープを、図４に示す。本発明の人工芝用ラインテープ５は、基布６に綾織状に立設された係合素子１を有し、テープ面側には、バックコート７されている。係合素子１が上記構造を有し、モノフィラメントからなることで、係合素子１の茎部２がその直線性により軸茎の曲げ弾性による反撥作用を受け、人工芝４の間隙をぬって貫通でき、膨頭子体形状３がしっかりと人工芝４と係合される。
【００３７】
【実施例】
以下、本発明を、実施例を挙げて説明するが、本発明はこの実施例に限定されるものではない。
【００３８】
（実施例１〜４）
ナイロン６（実施例１〜３）およびポリエステル（実施例４）を基布として用い、立設するモノフィラメントとしてカーボンブラックを１％含むポリプロピレンを用いて、二重パイル織機により、綾織りした後、二枚に開反した。モノフィラメントの長さと太さとを変えたそれぞれの反物について、溶剤系のウレタン樹脂を主成分とする裏面コーティングを施した後、モノフィラメントの先端部分を溶融して、膨頭子体形状を有する係合素子を形成し、人工芝用ラインテープ（実施例１〜４）を得た。なお、膨頭子形状のＤＭ／Ｄは、２．５であった。実施例１〜４および比較例１における人工芝用ラインテープの形状を表１に示す。
【００３９】
【表１】
0003630402.tif 000002
【００４０】
得られた実施例１〜４および比較例１のラインテープを市販の足長タイプの人工芝を対象として係合力を測定した。係合力は、図５に記載のように、（１）９０°剥離強さ、（２）１８０°剥離強さおよび（３）引張せん断強さで測定した。なお、（３）の引張りせん断強さは、５０ｍｍ重ね合わせたものを用いて測定した。結果を表２に示す。
【００４１】
【表２】
0003630402.tif 000003
【００４２】
表２の結果は、本発明の人工芝用ラインテープは、ナイロン６を基布とした場合およびポリエステルを基布とした場合のいずれの場合も、比較例１のラインテープに比べて、係合力が優れていることを示している。なお、実施例２の直径が０．３１ｍｍのテープは、１８０°剥離力が小さいが、９０°剥離力が大きく、引張りせん断力も大きいので、使用上の問題は特になく、かえって、巻き取るときの力が少なくて済むので、好都合である。
【００４３】
（実施例５）
実施例３（基布：ナイロン）と実施例４（基布：ポリエステル）で得られた人工芝用ラインテープを、それぞれ、幅５０ｍｍ、長さ１，０００ｍｍの大きさに切り出し、水に１時間浸漬した後、取り出して浸漬後の長さを測定して伸び率を求めた。また、再乾燥後の長さも求めた。結果を表３に示す。
【００４４】
【表３】
0003630402.tif 000004
【００４５】
この結果、ポリエステル糸で作成した人工芝用ラインテープは、水分の存在下でも伸びることがなく、再乾燥後も縮まないことが示された。
【００４６】
【発明の効果】
本発明の布製ファスナー雄面は、モノフィラメントからなる係合素子が綾織状に密に立設されているので、係合力が大きくなる。特に人工芝用ラインテープとして用いた場合、係合力が大きくなることに加え、径が太いモノフィラメントからなる係合素子が密に立設されており、さらに係合素子の長さを長くできるので、係合素子が人工芝の奥まで貫通できるので、足の長い人工芝に特に有用である。
【図面の簡単な説明】
【図１】本発明の人工芝用ラインテープの係合素子の模式図である。
【図２】従来の経パイル織（１２越組織）の模式図である。
【図３】本発明の経パイル織（１０割組織）の模式図である。
【図４】本発明の人工芝用ラインテープを示す図である。
【図５】本発明の人工芝用ラインテープの評価方法を示す図である。
【符号の説明】
１  係合素子
２  係合素子の茎部
３  膨頭子体形状
４  人工芝
５  人工芝用ラインテープ
６  基布
７  バックコート
ＤＭ  膨頭子体形状の膨らみ
Ｄ  軸径
Ｌ  係合素子の高さ
【図１】
0003630402.tif 000005
【図２】
0003630402.tif 000006
【図３】
0003630402.tif 000007
【図４】
0003630402.tif 000008
【図５】
0003630402.tif 000009